(57)【特許請求の範囲】
【請求項１】
融点１０℃以下のトリグリセリドを配合したポリエチレン系樹脂の単層からなる家庭用ラップフィルム。
【請求項２】
更に、石油樹脂、ロジン、テルペン樹脂、クマロン樹脂、クマロン−インデン樹脂及びそれらの誘導体から選ばれた１種又は２種以上の樹脂を配合した請求項１記載の家庭用ラップフィルム。
【請求項３】
Ｔダイを備えた押出し機で成形した請求項１又は２記載の家庭用ラップフィルム。
【請求項４】
請求項１、２又は３に記載のラップフィルムのロール状捲回物を、切断刃を備えた箱内に収納してなる家庭用ラップフィルム。
【発明の詳細な説明】
【０００１】
【発明の属する技術分野】
本発明は、食品の包装や覆いに用いる家庭用ラップフィルムに関する。
【０００２】
【従来技術】
家庭用ラップフィルムには、その用途上種々の性能が要求される。すなわち、物を包装したときにフィルム同士及び容器に良く密着すること（密着性）、透明性、光沢性が良いこと（透明性）、ロール状に巻かれたフィルムを、ロールから巻戻して引出すときに引出し易いこと（引出し性）、歯形刃などのカッターで切りやすいこと（カット性）などが要求される。ポリ塩化ビニリデンフィルムやポリ塩化ビニルフィルムは上記の性質を備えており、従来家庭用ラップフィルムには、主にポリ塩化ビニリデンフィルムが用いられてきた。
【０００３】
ところが、ポリ塩化ビニルフィルムやポリ塩化ビニリデンフィルムは、廃棄後の焼却時に塩化水素ガスを発生すること、また含有されている可塑剤に環境ホルモン問題があると言われていることなどのため、ポリ塩化ビニルフィルムやポリ塩化ビニリデンフィルムに替えて低密度ポリエチレンフィルムなどのポリエチレン系樹脂フィルムを用いることも行なわれている。しかし、これらポリエチレン系樹脂フィルムの家庭用ラップフィルムは密着性、引出し性、カット性などの点を全て満足させるのは難しい。
【０００４】
【発明が解決しようとする課題】
本発明は、上記の事情に鑑みなされたもので、密着性、引出し性、カット性を改善したポリエチレン系樹脂からなる家庭用ラップフィルムを提供することを目的とする。
【０００５】
【課題を解決するための手段】
すなわち、本発明は、融点１０℃以下のトリグリセリドを配合したポリエチレン系樹脂の単層からなる家庭用ラップフィルムである。また、融点１０℃以下のトリグリセリドと、石油樹脂、ロジン、テルペン樹脂、クマロン樹脂、クマロン−インデン樹脂及びそれらの誘導体から選ばれた１種又は２種以上の樹脂とを配合したポリエチレン系樹脂からなる家庭用ラップフィルムである。また、上記のラップフィルムをＴダイを備えた押出し機で成形することによりカット性を向上できる。また本発明は、上記のラップフィルムのロール状捲回物を、切断刃を備えた箱内に収納してなる家庭用ラップフィルムである。
【０００６】
【発明の実施の形態】
本発明で用いるポリエチレン系樹脂は、直鎖状低密度ポリエチレン、直鎖状超低密度ポリエチレン、高圧法低密度ポリエチレン、高密度ポリエチレンなどが用いられる。これらは１種でもよいし、２種以上混合して用いてもよい。中でも高圧法低密度ポリエチレンがカット性が良く、これを単独で用いるのが好ましい。
【０００７】
本発明で用いる融点１０℃以下のトリグリセリドについて説明する。従来、ポリエチレン系樹脂に防曇剤として多価アルコールの脂肪酸エステルを配合した家庭用ラップフィルムは知られている。本発明においては、融点１０℃以下のトリグリセリドを用いる。これによって、フィルムに密着性を付与できる。また、ポリエチレン系樹脂家庭用ラップフィルムにおいて、フィルムの密着性と引出し性とは相反する性質であるので、密着性を付与すると引出し性が悪くなるが、融点１０℃以下のトリグリセリドを配合した場合は、密着性が向上するが、引出し性が悪化しない。
【０００８】
本発明で用いるトリグリセリドは融点１０℃以下、好ましくは融点−５℃以下、特に好ましくは−２０℃以下のものである。エステルの原料のカルボン酸としては脂肪酸が好適であるが、トリグリセリドの場合に融点を１０℃以下にするためには、長鎖の脂肪酸は好ましくない。好ましい脂肪酸は、飽和脂肪酸の場合は炭素数（カルボン酸の炭素も加えた数）１０以下、不飽和脂肪酸の場合は炭素数１８以下の脂肪酸である。これらの脂肪酸は例えば、カプロイン酸（炭素数６の飽和脂肪酸）のトリグリセリド（融点−２５℃）、カプリリン酸（炭素数８の飽和脂肪酸）のトリグリセリド（融点−１１℃）、ノナノイン酸（炭素数９の飽和脂肪酸）のトリグリセリド（融点８．７℃）、オレイン酸（炭素数１８の不飽和脂肪酸）のトリグリセリド（融点−４０℃）等である。トリグリセリドの場合、置換される脂肪酸は同一であっても、異なっていてもよい。融点１０℃以下のトリグリセリドの配合量は、ポリエチレン系樹脂に対し０．５〜１０重量％、好ましくは１〜５重量％である。この配合量が０．５重量％未満では密着性が十分改善されず、また１０重量％を越えるとブリードが生じ、フィルム表面にべたつき感が生じる。
【０００９】
本発明では、融点１０℃以下のトリグリセリドに加えて、石油樹脂、ロジン、テルペン樹脂、クマロン樹脂、クマロン−インデン樹脂及びそれらの誘導体から選ばれた１種又は２種以上の樹脂を配合してもよい。石油樹脂としては、芳香族系石油樹脂、脂肪族系石油樹脂、脂環族系石油樹脂が用いられる。これらの樹脂を配合することによって、ラップフィルムの密着性を更に向上させることができる。これらの樹脂の配合量は、ポリエチレン系樹脂に対し０．１〜１０重量％、好ましくは１〜５重量％である。この配合量が０．１重量％未満では密着性の向上が見られなく、１０重量％を越えると引出性が悪化する。
【００１０】
本発明の家庭用ラップフィルムは、ポリエチレン系樹脂に、融点１０℃以下のトリグリセリド、更に必要に応じて石油樹脂などを配合し、この混合物をフィルムに成形して製造するが、その際、常用されている防曇剤、抗菌剤、滑剤などの添加剤を配合してもよい。防曇剤としては、常用されている融点１０℃以上のモノ又はジグリセリン脂肪酸エステル、ポリグリセリン脂肪酸エステル、ソルビタン脂肪酸エステル、蔗糖脂肪酸エステル、或はこれらのエチレンオキサイド付加物、ポリオキシアルキレンエーテルなどが用いられる。抗菌剤としては銀系無機抗菌剤などが、滑剤としてはステアリン酸、スエアリルアルコール、ステアリン酸アミド、オレイン酸アミドなどの脂肪酸系滑剤、高級アルコール系滑剤、脂肪酸アミド系滑剤などが用いられる。
【００１１】
本発明の家庭用ラップフィルムの成形は、例えば次のようにする。すなわち、上記した原料混合物をＶ−ブレンダー、ヘンシェルミキサー、タンブラーブレンダーなどで良く混合し、ニーダー、バーバリミキサーなどで混練し、ペット化して、Ｔダイを備えた押出し機を用いたり、インフレーションフィルム成形法によってフィルムに成形する。Ｔダイを備えた押出し機を用いて成形すると、カット性の良い家庭用ラップフィルムが得られる。そのため、Ｔダイを備えた押出し機を用いて成形するのが好ましい。フィルムの厚さは８〜２０μｍ、好ましくは１０〜１５μｍである。本発明の家庭用ラップフィルムは単層でなく、多層であってもよいが、単層が好ましい。
【００１２】
本発明のラップフィルムは、フィルム同士や容器との密着性が良い上に、引出し性、カット性が良いので、ロール状に巻いて、側面に切断刃を備えた箱に収納して使用する家庭用ラップフィルムに最適である。
【００１３】
【実施例及び比較例】
実施例１〜６、比較例１〜４
表１の実施例１〜６、比較例１〜４で示す組成割合の厚さ１１μｍのラップフィルムを、Ｔダイを備えた押出し機（実施例１〜５、比較例１〜４）、又はインフレーション法（実施例６）で成形した。
各実施例、比較例において、高圧法低密度ポリエチレンは住友化学工業株式会社製Ｆ−２００（商標名）を用いた。また表１において、カオールーブ１９０（商標名）はオレイン酸のトリグリセリド（融点−４０℃）、ココナードＭＴ（商標名）は炭素数８の飽和脂肪酸と炭素数１０の飽和脂肪酸のトリグリセリド（融点−２０℃）、パナセト８１０（商標名）は炭素数８〜１０の飽和脂肪酸のトリグリセリド（融点−２０℃）、エマノーン１１１２（商標名）はポリエチレングリコールモノラウレート（融点１０〜１３℃）、レオドールＳＰ−Ｌ１（商標名）はソルビタンモノラウレート（融点１３〜１４℃）であり、いずれも花王株式会社製である。アルコンＰ−１２５（商標名）は荒川化学工業株式会社製の脂環族系石油樹脂で、軟化点１２５℃、分子量８２０の脂環族飽和炭化水素樹脂ある。
【００１４】
上記成形した実施例１〜６及び比較例１〜４の各フィルムについて、カット性、引出し性、密着性、ブリード性を試験した。その結果も併せて表１に示す。
【００１５】
【表１】
0004627852.tif 000002
【００１６】
表１において、カット性は、側面に歯形刃を備えた箱に収納したロール状家庭用ラップフィルムを、箱から引き出してカットし、カットの良否（カット性）を調べた。○はカット性良好、△はカット性やや劣る、を示す。
引出し性は、側面に歯形刃を備えた箱に収納したロール状のラップフィルムを、箱から引き出し、そのときの引出し易さ（引出し性）を調べた。○は引出ししやすい。△はやや劣る、を示す。
密着性は、各家庭用ラップフィルムでポリカーボネート製の容器を被い、その時のフィルムと容器の密着性を調べた。◎は非常に密着性が良い、○は密着性が良い、△は密着性がやや劣る、×は密着性が悪い、を示す。
ブリード性は、引出したときの感触でべたつきを評価した。○はべたつき感がない、△はべたつき感がやや気になる、×はべたつき感がある、を示す。
【００１７】
【発明の効果】
本発明の家庭用ラップフィルムは、ポリエチレン系樹脂を主原料としているが、容器に被せたときの容器との密着性、フィルム同士の密着性が良い。そして、ロール状に巻いた捲回物からフィルムを引出すときの引出し性が良い。またＴダイを備えた押出し機を用いて成形したフィルムは、切断刃によるカット性が良い。したがって、本発明の家庭用ラップフィルムは、側面に切断刃を備えた箱に収納して使用する家庭用のラップフィルムに最適である。